(57)【要約】      （修正有）【課題】基板上の異なるサイズのフィーチャ内にタングステンを蒸着する方法を提供する。【解決手段】より小さく滑らかなタングステン粒子を大きいフィーチャ内に蒸着するために、第１のタングステンバルク層をフィーチャ内に蒸着し、蒸着されたタングステンをエッチングし、第２のバルクタングステンを蒸着し（より小さいフィーチャが完全に充填された後にタングステンを処理するために中断される）、処理後に第２のバルク層の蒸着を再開する。さらに、複数回の蒸着−エッチング−蒸着サイクルでタングステンを蒸着し（各サイクルは、同様のサイズのフィーチャのグループに特異的なエッチング剤を用いて、そのグループを標的とする）、最小サイズのフィーチャから最大サイズのフィーチャまでのグループに蒸着を行う。蒸着は、基板における幅広いサイズのフィーチャに対して、ボイドフリーの充填で、より小さく滑らかな粒子を生成する。【選択図】図８
2015029097.tif 000002
【特許請求の範囲】
【請求項１】
半導体基板を処理する方法であって、
（ｉ）異なるサイズの開口部を有するフィーチャを備える基板を準備し、
（ｉｉ）第１のバルクタングステン層を前記フィーチャ内に蒸着して、前記フィーチャを部分的に充填し、
（ｉｉｉ）前記第１のバルクタングステン層の非共形エッチングを実行して、エッチングされたタングステン層を前記フィーチャ内に残すことであって、前記フィーチャの内部よりも多くのタングステンを前記フィーチャの上部から除去することを含み、
（ｉｖ）前記エッチングされたタングステン層上に第２のバルクタングステン層を蒸着すること、
を備え、
前記第２のバルクタングステン層の蒸着は、より小さいフィーチャが充填された時に、前記エッチングされたタングステン層を処理するために中断される、方法。
【請求項２】
請求項１に記載の方法であって、前記エッチングされたタングステン層の処理は、前記基板を還元剤に暴露することを含む、方法。
【請求項３】
請求項２に記載の方法であって、前記還元剤は、ボラン、シラン、および、水素からなる群より選択される、方法。
【請求項４】
請求項１に記載の方法であって、前記エッチングされたタングステン層の処理は、前記基板を窒素に暴露することを含む、方法。
【請求項５】
請求項１に記載の方法であって、前記エッチングされたタングステン層の処理は、前記基板をアニーリングすることを含む、方法。
【請求項６】
請求項１に記載の方法であって、前記エッチングされたタングステン層の処理は、前記基板上にバリア層を蒸着することを含む、方法。
【請求項７】
請求項６に記載の方法であって、前記バリア層は窒化タングステンを含む、方法。
【請求項８】
請求項１に記載の方法であって、前記異なるサイズの開口部は、約１ｎｍから約１ミクロンの間の開口部を含む、方法。
【請求項９】
請求項１に記載の方法であって、前記フィーチャは、約２０の異なるサイズの開口部を有するフィーチャを含む、方法。
【請求項１０】
半導体基板を処理する方法であって、
（ｉ）少なくとも１つの小フィーチャグループと、少なくとも１つの大フィーチャグループとを含むフィーチャを備える基板を準備し、
（ｉｉ）第１のバルクタングステン層を前記フィーチャ内に蒸着し、
（ｉｉｉ）第１の温度で前記第１のバルクタングステン層の一部をエッチングし、
（ｉｖ）前記エッチングされた第１のタングステン層上に第２のバルクタングステン層を蒸着して、前記少なくとも１つの小フィーチャグループの内の１グループを充填すると共にそれ以外のフィーチャを少なくとも部分的に充填し、
（ｖ）第２の温度で前記第２のバルクタングステン層の一部をエッチングし、
（ｖｉ）前記エッチングされた第２のタングステン層上に第３のバルクタングステン層を蒸着して、前記少なくとも１つの大フィーチャグループの内の１グループを充填すること、
を備える、方法。
【請求項１１】
請求項１０に記載の方法であって、前記第１の温度は、前記第２の温度より低い、方法。
【請求項１２】
請求項１２に記載の方法であって、前記第１の温度は、前記第２の温度より高い、方法。
【請求項１３】
請求項１０に記載の方法であって、前記少なくとも１つの小フィーチャグループおよび前記少なくとも１つの大フィーチャグループの各々は、少なくとも１つのフィーチャサイズを有するフィーチャを含む、方法。
【請求項１４】
請求項１０に記載の方法であって、前記少なくとも１つの小フィーチャグループの各々は１つのフィーチャを含み、前記少なくとも１つの大フィーチャグループの各々は１つのフィーチャを含む、方法。
【請求項１５】
請求項１０に記載の方法であって、前記少なくとも１つの小フィーチャグループは、約１ｎｍから約２ｎｍの間の開口部を有するフィーチャを含む、方法。
【請求項１６】
請求項１０に記載の方法であって、前記少なくとも１つの大フィーチャグループは、約１００ｎｍから約１ミクロンの間の開口部を有するフィーチャを含む、方法。
【請求項１７】
請求項１０に記載の方法であって、最大のフィーチャを含むグループの中で最大のフィーチャが、最小のフィーチャを含むグループの中で最大のフィーチャのクリティカルディメンションの少なくとも５倍のクリティカルディメンションを有する、方法。
【請求項１８】
半導体基板を処理するための装置であって、
シャワーヘッドおよび基板支持体を備えた処理チャンバと、
少なくとも１つのプロセッサおよびメモリを有するコントローラと、
を備え、
前記少なくとも１つのプロセッサおよび前記メモリは、互いに通信可能に接続され、
前記少なくとも１つのプロセッサは、流量制御ハードウェアと少なくとも動作可能に接続され、
前記メモリは、マシン読み取り可能な命令を格納し、前記マシン読み取り可能な命令は、
第１のバルクタングステン層を蒸着するために、タングステン含有前駆体および還元剤を前記チャンバに導入するための命令と、
前記第１のバルクタングステン層の一部をエッチングして基板のフィーチャ内にエッチングされたタングステン層を残すために、フッ素含有エッチャントを前記チャンバに導入するための命令と、
第２のバルクタングステン層を蒸着するために、前記タングステン含有前駆体および前記還元剤を前記チャンバに導入するための命令と、
所定の時間に前記第２のバルクタングステン層の蒸着を一時的に停止するための命令と、
処理剤を前記チャンバに導入するための命令と、
前記チャンバへの前記処理剤の導入を終了させるための命令と、
前記第２のバルクタングステン層を蒸着するために、前記タングステン含有前駆体および前記還元剤の前記チャンバへの導入を再開するための命令と、
を含む、装置。
【請求項１９】
請求項１８に記載の方法であって、前記処理剤は、ボラン、シラン、および、水素からなる群より選択される、方法。
【請求項２０】
請求項１８に記載の方法であって、前記所定の時間は、前記基板上の小さいフィーチャが充填される時間である、方法。
【発明の詳細な説明】
【背景技術】
【０００１】
化学蒸着（ＣＶＤ）技術を用いたタングステン含有材料の蒸着は、多くの半導体加工処理の不可欠な部分である。これらの材料は、水平方向の相互接続、隣接する金属層の間のビア、シリコン基板上の第１の金属層およびデバイスの間のコンタクト、ならびに、高アスペクト比フィーチャに利用されうる。従来の蒸着処理では、基板が蒸着チャンバ内で所定の処理温度に加熱され、シード層または核形成層として機能するタングステン含有材料の薄層が蒸着される。その後、タングステン含有材料（バルク層）の残りが、核形成層上に蒸着される。従来、タングステン含有材料は、水素（Ｈ２）での六フッ化タングステン（ＷＦ６）の還元によって形成される。タングステン含有材料は、フィーチャおよびフィールド領域を含む基板の露出表面領域全体に蒸着される。
【０００２】
小さい高アスペクト比のフィーチャにタングステン含有材料を蒸着すると、充填されたフィーチャ内にシームおよびボイドの形成が起こりうる。大きいシームは、高い抵抗、汚染、充填された材料の喪失、および、それ以外の集積回路の性能低下につながりうる。例えば、シームは、充填処理後にフィールド領域の近くに伸び、化学機械平坦化中に開きうる。
【発明の概要】
【０００３】
本明細書では、異なるサイズのフィーチャ内にタングステンを蒸着する方法が提供されている。一態様は、以下によって半導体基板を処理する方法に関する。（ｉ）異なるサイズの開口部を有するフィーチャを備える基板を準備し、（ｉｉ）第１のバルクタングステン層をフィーチャ内に蒸着して、フィーチャを部分的に充填し、（ｉｉｉ）第１のバルクタングステン層の非共形エッチングを実行して、エッチングされたタングステン層をフィーチャ内に残すことであって、フィーチャの内部よりも多くのタングステンをフィーチャの上部から除去することを含み（ｉｖ）エッチングされたタングステン層上に第２のバルクタングステン層を蒸着すること。ここで、第２のバルクタングステン層の蒸着は、より小さいフィーチャが充填された時に、エッチングされたタングステン層を処理するために中断される。
【０００４】
いくつかの実施形態において、基板の処理は、基板を還元剤に暴露させることを含む。還元剤は、ボラン、シラン、および、水素からなる群より選択されてよい。いくつかの実施形態において、基板の処理は、基板を窒素に暴露させること、基板をアニーリングすること、および／または、基板上にバリア層を蒸着することを含む。バリア層は、例えば、窒化タングステンであってよい。
【０００５】
様々な実施形態において、フィーチャは、約１ｎｍから約１ミクロンの間の開口部を有する。いくつかの実施形態において、フィーチャは、約２０の異なるサイズの開口部を有する。
【０００６】
別の態様は、以下によって半導体基板を処理する方法に関する。（ｉ）少なくとも１つの小フィーチャグループと、少なくとも１つの大フィーチャグループとを含むフィーチャを備える基板を準備し、（ｉｉ）タングステンすなわち第１のバルクタングステン層をフィーチャ内に蒸着し、（ｉｉｉ）第１の温度で第１のバルクタングステン層の一部をエッチングし、（ｉｖ）エッチングされた第１のタングステン層上に第２のバルクタングステン層を蒸着して、少なくとも１つの小フィーチャグループの内の１グループを充填すると共にそれ以外のフィーチャを少なくとも部分的に充填し、（ｖ）第２の温度で第２のバルクタングステン層の一部をエッチングし、（ｖｉ）エッチングされた第２のタングステン層上に第３のバルクタングステン層を蒸着して、少なくとも１つの大フィーチャグループの内の１グループを充填すること。
【０００７】
いくつかの実施形態において、第１の温度は、第２の温度より低い。いくつかの実施形態において、第１の温度は、第２の温度より高い。
【０００８】
様々な実施形態において、少なくとも１つの小フィーチャグループおよび少なくとも１つの大フィーチャグループの各々は、少なくとも１つのフィーチャサイズを有するフィーチャを含む。少なくとも１つの小フィーチャグループの各々は１つのフィーチャを含んでよく、少なくとも１つの大フィーチャグループの各々は１つのフィーチャを含んでよい。いくつかの実施形態において、少なくとも１つの小フィーチャグループは、約１ｎｍから約２ｎｍの間の開口部を有するフィーチャを含む。
【０００９】
様々な実施形態において、少なくとも１つの大フィーチャグループ内のフィーチャは、約１００ｎｍから約１ミクロンの間の開口部を有する。いくつかの実施形態において、最大のフィーチャを含むグループの中で最大のフィーチャが、最小のフィーチャを含むグループの中で最大のフィーチャのクリティカルディメンションの少なくとも５倍のクリティカルディメンションを有する。
【００１０】
別の態様は、半導体基板を処理するための装置に関し、その装置は、シャワーヘッドおよび基板支持体を備えた処理チャンバと、少なくとも１つのプロセッサおよびメモリを有するコントローラと、を備え、少なくとも１つのプロセッサおよびメモリは、互いに通信可能に接続され、少なくとも１つのプロセッサは、流量制御ハードウェアと少なくとも動作可能に接続され、メモリは、マシン読み取り可能な命令を格納しており、マシン読み取り可能な命令は、タングステン含有前駆体および還元剤をチャンバに導入するための命令と、第１のバルクタングステン層の一部をエッチングしてフィーチャ内にエッチングされたタングステン層を残すために、フッ素含有エッチャントをチャンバに導入するための命令と、第２のバルクタングステン層を蒸着するために、タングステン含有前駆体および還元剤をチャンバに導入するための命令と、所定の時間に第２のバルクタングステン層の蒸着を一時的に停止するための命令と、処理剤をチャンバに導入するための命令と、チャンバへの処理剤の導入を終了させるための命令と、第２のバルクタングステン層を蒸着するために、タングステン含有前駆体および還元剤のチャンバへの導入を再開するための命令と、を含む。
【００１１】
いくつかの実施形態において、処理剤は、ボラン、シラン、および、水素からなる群より選択される。いくつかの実施形態において、所定の時間は、小さいフィーチャが充填される時間である。
【００１２】
これらの態様および他の態様について、図面を参照しつつ以下でさらに説明する。
【図面の簡単な説明】
【００１３】
【図１】蒸着およびエッチングの様々な段階の小さいフィーチャおよび大きいフィーチャを示す概略図。
【００１４】
【図２】フィーチャ内にタングステンを蒸着する方法の処理フローチャート。
【００１５】
【図３】開示の実施形態に従って方法を実施するための処理フローチャート。
【図４】開示の実施形態に従って方法を実施するための処理フローチャート。
【００１６】
【図５】エッチング共形性の調節を示すエッチングの様々な段階のフィーチャの概略図。
【００１７】
【図６】異なるエッチャント流量についてエッチング温度の関数としてタングステンエッチング速度を示すグラフ。
【００１８】
【図７】開示の実施形態を用いたフィーチャ充填の様々な段階での小さいフィーチャを示す概略図。
【００１９】
【図８】開示の実施形態を用いたフィーチャ充填の様々な段階での大きいフィーチャを示す概略図。
【００２０】
【図９】開示の実施形態に従って方法を実行するためのチャンバの概略図。
【００２１】
【図１０Ａ】開示の実施形態に従って方法を実行するためのマルチチャンバ装置の概略図。
【図１０Ｂ】開示の実施形態に従って方法を実行するためのマルチチャンバ装置の概略図。
【発明を実施するための形態】
【００２２】
以下の説明では、提示した実施形態の完全な理解を促すために、数多くの具体的な詳細事項が示されている。開示された実施形態は、これらの具体的な詳細事項の一部またはすべてがなくとも実施可能である。また、開示した実施形態が不必要に不明瞭となることを避けるため、周知の処理動作の詳細な説明は省略した。開示した実施形態は、具体的な実施形態に関連して説明されているが、開示した実施形態を限定する意図はないことを理解されたい。
【００２３】
本明細書には、タングステンでフィーチャを充填する方法ならびに関連システムおよび装置について記載されている。用途の例は、論理回路およびメモリのコンタクト充填、ＤＲＡＭの埋め込みワードライン充填、垂直集積メモリのゲート／ワードライン充填、および、シリコン貫通ビア（ＴＳＶ：ｔｈｒｏｕｇｈ−ｓｉｌｉｃｏｎ  ｖｉａ）による三次元集積化を含む。本明細書に記載の方法は、タングステンビアなどの垂直フィーチャ、および、垂直ＮＡＮＤ（ＶＮＡＮＤ）ワードラインなどの水平フィーチャを充填するために利用できる。方法は、ＦｉｎＦＥＴ構造の加工にも利用できる。基板に形成されるフィーチャは、狭いおよび／またはリエントラント型（ｒｅ−ｅｎｔｒａｎｔ）の開口部、フィーチャ内の狭窄部、ならびに、高アスペクト比の内の１または複数によって特徴付けることができる。基板は、シリコンウエハ、例えば、２００ｍｍウエハ、３００ｍｍウエハ、または、４５０ｍｍウエハであってよく、誘電材料、導電材料、または、半導体材料などの１または複数の材料層を上に蒸着されたウエハを含みうる。
【００２４】
フィーチャが、これらの層の内の１または複数に形成されうる。例えば、フィーチャが、少なくとも部分的に誘電体層の中に形成されうる。本明細書に記載のように、単一の基板が、単一のウエハ上に、異なるサイズのフィーチャ、すなわち、２０まで（いくつかの実施形態では２０超）の異なるサイズのフィーチャを有する。フィーチャホールも、約１ｎｍから１ミクロンの間（例えば、約２５ｎｍから３００ｎｍの間）の開口部に近い寸法（例えば、開口直径またはライン幅）を有しうる。「小さい」フィーチャとは、相対的に「大きい」フィーチャよりも小さい開口直径またはライン幅を有するフィーチャとして定義できる。大きいフィーチャは、小さいフィーチャのクリティカルディメンションの少なくとも１．５倍、少なくとも２倍、少なくとも５倍、少なくとも１０倍、または、１０倍超の開口直径またはクリティカルディメンションを有しうる。「小さい」フィーチャの例は、約１ｎｍから約２ｎｍの間の開口直径を有するフィーチャを含む。「大きい」フィーチャの例は、数百ナノメートルから約１ミクロンのオーダーの開口直径を有するフィーチャを含む。フィーチャホールは、未充填のフィーチャまたは単にフィーチャと呼んでもよい。いくつかの実装例において、フィーチャホールは、少なくとも約２：１、少なくとも約４：１、少なくとも約６：１、または、それより高いアスペクト比を有しうる。
【００２５】
基板上の単一サイズのフィーチャを充填する際、フィーチャを部分的に充填するためにフィーチャ内にタングステン層を蒸着した後に、開口部付近の蒸着層の平均厚さの減少がフィーチャ内の蒸着層の平均厚さの減少よりも大きくなるように、蒸着されたタングステンの一部を除去することにより、ボイドフリーフィーチャ充填を実現できる。しかしながら、幅広い範囲のフィーチャサイズが充填される場合、このアプローチは、最大の充填向上の利益を提供しえない。
【００２６】
これは図１に示されており、図１は、基板上の小さいクリティカルディメンション（ＣＤ）のフィーチャ１０２および大きいＣＤのフィーチャ１０４を示す。かかるフィーチャは、フィーチャ内にタングステンの第１のバルク層を蒸着し、第１のバルク層をエッチングし、フィーチャの残りを充填するために第２のバルク層を蒸着することによって充填されてよい。このスキームは、本明細書では「蒸着−エッチング−蒸着」と記載されうる。第１のバルク蒸着（例えば、「蒸着−エッチング−蒸着」の第１の「蒸着」すなわち「蒸着１」）は、小さいＣＤのフィーチャ１０２を部分的に充填して、１２０で示す部分的に充填された小さいＣＤのフィーチャを生み出す。フィーチャは、リエントラント型のプロファイル、すなわち、フィーチャ開口部に向かって狭くなるプロファイルを有するので、蒸着がフィーチャ開口部をピンチオフ（閉塞）させるピンチオフポイントがある。この第１のバルク蒸着は、大きいＣＤのフィーチャ１０４を部分的に充填して、１４０に示すように部分的に充填された大きいＣＤのフィーチャも生み出す。タングステンエッチング（例えば、「蒸着−エッチング−蒸着」の「エッチング」）は、１２２に示すように、小さいＣＤのフィーチャ１０４のフィーチャ開口部付近のタングステンを選択的に除去しうる。なお、フィーチャの開口部が小さいため、フィーチャの側壁上ではタングステンがほとんどまたは全くエッチングされない。これは、フィーチャプロファイルを再形成し、ピンチオフを起こすことなしに、次の蒸着（例えば、「蒸着−エッチング−蒸着」の第２の「蒸着」すなわち「蒸着２」）（図示せず）でのボイドフリーの充填を可能にする。しかしながら、大きいＣＤのフィーチャ１０４では、フィーチャ１０４の上部の開口部が大きいため、１４２に示すように、フィーチャプロファイルの再形成の恩恵がなく、タングステンは、フィーチャの上部および深部で同様にエッチングされる。
【００２７】
フィーチャサイズおよびフィーチャ密度の違いから生じるウエハにわたるタングステン充填の変動は、パターン負荷効果（ｐａｔｔｅｒｎ  ｌｏａｄｉｎｇ  ｅｆｆｅｃｔ）と呼ばれる。このようなフィーチャの充填は、複数のフィーチャサイズを有する基板上での不均一で粗いタングステンの成長につながる。大きいフィーチャは、タングステンの第２のバルク蒸着を用いて主に充填され、パターン負荷効果によって大きいフィーチャ内でタングステンの粒子が大きく粗くなる。
【００２８】
本明細書では、より滑らかなタングステンで基板上の異なるサイズのフィーチャを充填する方法が提供されており、パターン負荷効果を低減する。方法は、垂直および水平方向を含む任意の方向のフィーチャのフィーチャ充填に利用できる。いくつかの実装例において、方法は、基板の平面に関して傾斜した方向を有するフィーチャを充填するために利用されてよい。いくつかの実装例において、方法は、複数の方向を有するフィーチャを充填するために用いられてよい。かかるフィーチャの例には、蒸着ガスが垂直および横方向にフィーチャに入りうる３−Ｄフィーチャが含まれる。本明細書に記載の方法は、異なるサイズを有するフィーチャを備えた基板上へのタングステンの蒸着を伴うＦｉｎＦＥＴの加工に特に適用可能である。
【００２９】
方法のいくつかの実装例は、第２のバルク蒸着を中断して、蒸着されたタングステンの表面を処理し、その後、第２のバルク蒸着を再開することにより、より小さい粒子が、処理済みの表面上で再成長して、より滑らかな蒸着タングステンでフィーチャの残り部分を充填することを可能にすることを含む。方法のいくつかの実装例は、フィーチャサイズを小フィーチャサイズグループおよび大フィーチャサイズグループにグループ分けし、第１の蒸着、エッチング、および、第２の蒸着を含むシーケンスを複数サイクル実行しつつ、最小から最大までのフィーチャサイズのグループを各サイクルの標的とし、標的となったフィーチャサイズグループをエッチングするために各エッチング剤を選択することを含む。
【００３０】
以下の説明ではタングステンフィーチャ充填に焦点を置くが、本開示の態様は、他の材料でのフィーチャの充填で実施されてもよい。例えば、本明細書に記載の１または複数の技術を用いたフィーチャ充填は、他のタングステン含有材料（例えば、窒化タングステン（ＷＮ）および炭化タングステン（ＷＣ））、チタン含有材料（例えば、チタン（Ｔｉ）、窒化チタン（ＴｉＮ）、ケイ化チタン（ＴｉＳｉ）、炭化チタン（ＴｉＣ）、および、チタンアルミナイド（ＴｉＡｌ））、タンタル含有材料（例えば、タンタル（Ｔａ）および窒化タンタル（ＴａＮ））、ならびに、ニッケル含有材料（例えば、ニッケル（Ｎｉ）およびケイ化ニッケル（ＮｉＳｉ））など、他の材料でフィーチャを充填するために用いられてもよい。
【００３１】
図２は、第１のバルクタングステンの蒸着、第１のバルクタングステンのエッチング、および、第２のバルクタングステンの蒸着によるフィーチャ充填方法の特定の動作を示す処理フローチャートである。方法は、動作２１１でフィーチャを部分的に充填するようにフィーチャ内にタングステンを蒸着することから開始してよい。いくつかの実施形態において、タングステンは、共形に蒸着される。いくつかの実装例において、動作２１１は、タングステン核形成層の蒸着、および、その後のバルク蒸着を含みうる。タングステン核形成層蒸着およびバルク蒸着の技術について、以下で詳述する。いくつかの実施形態において、タングステン核形成層は、タングステン含有前駆体ならびに１または複数の還元剤を順次パルス供給して、原子層蒸着（ＡＬＤ）またはパルス核形成層（ＰＮＬ）処理によってタングステン核形成層を形成することによって蒸着される。いくつかの実装例において、動作２１１は、例えば、フィーチャがタングステン蒸着を支持する下層を含む場合には、バルク蒸着だけを含んでもよい。バルク蒸着は、化学蒸着によって蒸着されてよく、以下で詳述する。
【００３２】
狭窄部を含むか、または、それ以外の理由でピンチオフの起こりやすいフィーチャにおいて、動作２１１は、少なくともフィーチャでピンチオフが起きるまで実行されうる。異なるサイズを有するフィーチャは、異なる時間にピンチオフしうる。共形蒸着では、蒸着が、各表面から始まり、表面に略垂直な成長を進行させる。フィーチャ内でのタングステン成長は、各側壁から始まり、成長がフィーチャをピンチオフさせるまで進行する。いくつかの実装例において、動作２１１で蒸着されたタングステンの量は、最も狭いフィーチャ寸法に基づいて決定できる。例えば、最も狭い寸法が５０ｎｍであった場合、動作２１１でのＣＶＤ反応が、各表面上に２５ｎｍ蒸着させるほど十分長く続くことを許容された可能性があり、その時点で、蒸着されたタングステンがフィーチャへのさらなる反応物質の拡散を妨げる。これは、一般に、反応速度論、タングステン核形成層の厚さなどに基づいて、反応前に決定することができる。いくつかの実装例において、動作２１１は、参照によって本明細書に組み込まれる米国特許第８，１２４，５３１号に記載のように、単一のフィーチャに対して複数回の蒸着−エッチング−蒸着サイクルを行うことができる。いくつかの実装例において、動作２１１は、任意のエッチング動作を含まず、少なくともフィーチャがピンチオフされるまで蒸着だけを行ってもよい。動作２１１は、単一のチャンバ、マルチステーションまたは単一ステーションチャンバの単一のステーション、マルチステーション装置の複数のステーション、もしくは、複数のチャンバ内で実行されてよい。例えば、動作２１１は、チャンバの１つのステーション内でタングステン核形成層蒸着を行った後に、チャンバの別のステーション内でバルク蒸着を行ってよい。動作２１１中、多くの小さいフィーチャがほぼ充填されうるが、大きいフィーチャは、蒸着されたタングステンのより薄い層を有するだけでありうる。
【００３３】
処理は、動作２１３でタングステンの部分エッチングに続きうる。フィーチャにはいくらかのタングステンが残っているが、エッチングは、フィーチャの側壁の少なくとも一部からタングステンを除去する。より小さいフィーチャのエッチングは、基板表面付近のフィーチャの上部のみをエッチングしうるが、より大きいフィーチャのエッチングは、エッチャント種がフィーチャを掘り下げ、フィーチャの側壁にまでエッチングを行う結果になりうる。動作２１３は、一般に、例えば、フッ素含有種またはその他のエッチャント種を用いた化学エッチングを含む。いくつかの実装例において、活性種が用いられてよい。活性種は、原子種、ラジカル種、および、イオン種を含みうる。本願の目的のために、活性種は、再結合種、および、プラズマ発生器に最初に供給されるガスとは区別される。例えば、蒸着されたタングステンの部分エッチングは、遠隔またはその場プラズマ発生器で生成されたエッチャント種への暴露を含みうる。いくつかの実装例において、遠隔で生成されたプラズマ種およびその場で生成されたプラズマ種の両方が、順次または同時に用いられてもよい。いくつかの実装例において、Ｆ２、ＣＦ３Ｃｌ、または、その他のエッチャント剤を用いた非プラズマ化学エッチングが用いられてもよい。動作２１３は、動作２１０と同じチャンバで実行されてもよいし、別のチャンバで実行されてもよい。フィーチャ内のタングステンをエッチングする方法について、以下で詳述する。フィーチャアーキテクチャに応じて、エッチングは、共形または非共形であってよい。エッチングの共形性について、以下で詳述する。エッチバックは、一般に、横方向（フィーチャ軸と直交した方向）および／または垂直方向（フィーチャ軸に沿った方向）に進行しうる。
【００３４】
様々な実装例によると、エッチングは、下層に対して選択的または非選択的であってよい。例えば、エッチングは、Ｗに対して選択的であってよく、例えば、ＴｉまたはＴｉＮの下層が、エッチストップとして機能する。いくつかの実装例において、エッチングは、Ｗと、ＴｉまたはＴｉＮとをエッチングしてもよく、下層の誘電体が、エッチストップとして機能する。
【００３５】
このレジームにおいて、フィーチャ内での除去速度は、フィーチャ内に拡散する様々なエッチング剤成分（例えば、初期エッチャント剤、活性化エッチング種、および、再結合エッチング種）の量および／または相対組成によって制限される。特定の例において、エッチング速度は、フィーチャ内の異なる位置における様々なエッチャント成分の濃度に依存する。「エッチング」および「除去」という用語は、本書では交換可能に用いられることに注意されたい。選択的除去は、エッチングおよびその他の技術を含む任意の除去技術を用いて実行できることを理解されたい。
【００３６】
次いで、処理は、第２のバルクタングステンがフィーチャ内に蒸着されるように、残ったタングステン上への蒸着を行う動作２１５に進む。後続のタングステン蒸着が、既存のタングステン層上のビア内でのタングステン再成長を可能にし、同時に、フィールドにおける大幅な成長の遅延が、最終的なビア充填でのピンチオフおよびボイドを防止する。上述のように、大幅な成長の遅延は、少なくとも部分的には、タングステン成長を支援する表面の除去に起因しうる。いくつかの実施形態において、第２のバルクタングステン蒸着は、ＣＶＤによって別のバルク層を蒸着するために、タングステン含有前駆体および還元剤を同時に導入することによって実行されてよい。いくつかの実装例において、蒸着処理は、タングステン表面上への蒸着よりも遅い成長速度ではあるが、側壁面上に少量のタングステンを蒸着しうる。例えば、成長速度および蒸着厚さは、タングステン表面上に比べて側壁面上ではおよそ半分になりうる。いくつかの実装例では、１０分の１または１００分の１にもなりうる。いくつかの実施形態において、蒸着処理は、同じ成長速度でフィーチャのすべての表面上にタングステンを蒸着しうる。
【００３７】
いくつかの実装例において、動作２１５は、核形成層の蒸着なしに開始してもよい。これは、フィーチャ内に残ったタングステン上だけに蒸着することを許容しうる。多くの実装例において、動作２１１は、共形蒸着を達成するために核形成層の蒸着を含むが、動作２１５は、中間核形成層の蒸着なしにエッチング済みのタングステン層上への蒸着を進める。いくつかの実装例において、少なくとも、さらなる成長を施したいフィーチャの部分上に、核形成層が蒸着されてもよい。後続の蒸着を施したくない側壁上またはその他の表面上などに動作２１５で核形成層が蒸着された場合、それらの表面上でのタングステン核形成を選択的に阻害できる。フィーチャ内でのタングステン核形成の阻害方法は、米国特許出願第１３／７７４，３５０号に記載されており、その出願は、参照により本明細書に組み込まれる。蒸着−エッチング−蒸着スキームのさらなる説明が、米国特許出願第１３／８５１，８８５号に記載されており、その出願は、参照によりその全体が本明細書に組み込まれる。
【００３８】
いくつかの実施形態において、方法は、タングステン前駆体から蒸着タングステンへの変換の反応速度を低下させることによって「速度制限」レジームを開始することを含む１または複数の蒸着動作を備える。これは、図２に関して上述したように、第２のバルクタングステン蒸着中（動作２１５中など）にタングステン前駆体の分圧を高めることによって実施されてよい。
【００３９】
速度制限レジームにおいて、蒸着速度は、基板に供給されるタングステン含有前駆体（六フッ化タングステン（ＷＦ６）など）の量によって制限される。特定の例において、フィーチャへの蒸着速度は、タングステン含有前駆体の分圧に依存しうる。これは、高い反応速度（例えば、低温）を維持しつつ処理チャンバ内のタングステン含有前駆体の分圧を（例えば、低流量を用いて）高めることによって達成されうる。
【００４０】
速度制限条件は、全体のタングステン含有前駆体の濃度変動、処理温度、また、処理圧力によって部分的に特徴付けられうる。特定の実施形態において、タングステン含有前駆体の濃度は、大きいフィーチャ内よりも小さいフィーチャ内で低い。異なるサイズのフィーチャ内への蒸着は、基板のフィーチャ密度に依存する。例えば、基板表面の任意の１領域において、その領域が多くのより小さいフィーチャを有する場合、フィーチャの側壁および底面の総表面積が、１または２つの大きいフィーチャを有する同じサイズの基板領域よりも大きいことから、前者の領域のフィーチャの表面上に蒸着を行うのに、より多くのタングステンが必要になる。これが、ひいては、特に小さいフィーチャにおいて、パターン負荷効果につながる。
【００４１】
速度制限レジームにおけるタングステン蒸着は、大きいフィーチャよりも小さいフィーチャにおいて負荷効果が高いことから、より小さいフィーチャにわたってより均一にタングステンを蒸着することを可能にする。速度制限処理条件は、大きいサイズまたは小さいサイズのフィーチャの選択されたグループにタングステンを蒸着するために、処理チャンバ内に所定の量のタングステン含有前駆体を供給する（例えば、空洞のプロファイルおよび寸法に対して低いタングステン含有前駆体の流量を用いる）ことによって達成されうる。
【００４２】
蒸着中の所定の温度または圧力は、フィーチャ表面上へのタングステン蒸着を引き起こすだけでなく、反応速度の制御も行うように選択されてよい。概して、基板温度は、化学組成、所望の蒸着速度、タングステン含有前駆体の所望の濃度分布、ならびに、その他の材料およびプロセスパラメータに基づいて選択されてよい。
【００４３】
中断蒸着スキーム
第２のバルクタングステン蒸着処理が所定の段階で中断されるようにタングステンを蒸着するために、中断蒸着スキームが用いられてよい。かかる方法を実施することにより、より困難な小さいＣＤのフィーチャを充填することを可能にしつつ、より単純で大きいＣＤのフィーチャを後で充填することを可能にする。例えば、処理は以下を含んでよい。
・蒸着１（小さいＣＤのフィーチャを標的とする）
・選択的エッチング
・短い蒸着２（大きいＣＤのフィーチャを開いたまま、小さいＣＤのフィーチャの充填を完了するため）
・処理（例えば、Ｂ２Ｈ６、ＳｉＨ４浸漬）
・蒸着２の継続
【００４４】
図３は、開示された実施形態に従って、基板上の異なるサイズのフィーチャ内にタングステンを蒸着する方法を示す処理フローチャートである。動作３１０で、タングステンが、異なるサイズのフィーチャを有する基板のフィーチャ内に蒸着される。タングステンは、図２の動作２１１に関して上述した任意の技術を用いて蒸着されてよい。例えば、様々な実施形態において、タングステン核形成層が蒸着され、その後、タングステンの第１のバルク層が蒸着される。
【００４５】
動作３１２で、蒸着されたタングステンは、部分的にエッチングされる。条件および方法は、図２の動作２１３に関して上述したものの内のいずれであってもよい。エッチング条件についても、以下で詳述する。小さいフィーチャは、基板表面付近のフィーチャの上部だけがエッチングされ、高アスペクト比の狭い開口部に起因するフィーチャのピンチオフ位置でエッチングが停止するようにエッチングされてよい。しかしながら、大きいフィーチャについては、エッチングがフィーチャ内まで施され、共形エッチングで側壁もエッチングしてよい。
【００４６】
動作３１４で、タングステンが、第２のバルクタングステン蒸着でフィーチャ内に蒸着されるが、蒸着は所定の時間に中断される。所定の時間は、基板上の小さいフィーチャがタングステンで完全に充填される時間であってよい。所定の時間に、第２のバルクタングステン蒸着が一時的に停止される。
【００４７】
図に示すように、動作３１４は、最初に動作３１４ａで小さいフィーチャを完全に充填することに集中して、基板上に残りのタングステンを蒸着すること、次いで、動作３１４ｂで基板の表面を処理することによって、小さいフィーチャが充填された時に蒸着を中断すること、および、動作３１４ｃで大きいフィーチャを充填するために残りのタングステンを蒸着することを含みうる。タングステンバルク蒸着の中断は、１または複数のメカニズムによって、大きいフィーチャの後続の充填を容易にしうる。いくつかの実装例において、以前のエッチング動作は、大きいフィーチャの充填で核形成の遅延を引き起こす偶発的な不動態化効果を有しうる。例えば、窒素含有エッチャントへの暴露が、蒸着面の一部を不動態化しうる。処理は、不動態化をなくし、核形成の遅延を低減しうる。いくつかの実装例では、大きいフィーチャを処理することによって、大きいフィーチャ内に、より滑らかな粒子を形成する。
【００４８】
様々な実施形態において、動作３１４ａ〜３１４ｃは、同じチャンバで実行され、流れが、動作３１４ａおよび３１４ｂの間ならびに動作３１４ｂおよび３１４ｃの間で迂回および／または変更される。いくつかの実施形態において、動作３１４は、一旦中断される。いくつかの実施形態において、動作３１４は、フィーチャが完全に充填されるまで動作３１４ａ〜３１４ｃが繰り返されるように、２回、３回、または、４回以上中断される。
【００４９】
基板は、様々な方法によって動作３１４ｂで処理されてよい。いくつかの実施形態において、基板は、基板表面（ひいては、蒸着されたタングステン）を還元剤に暴露させることによって実行されうる還元剤浸漬によって処理される。還元剤の例としては、ボラン（例えば、Ｂ２Ｈ６）、シラン（例えば、ＳｉＨ４）、および、水素（Ｈ２）が挙げられる。基板は、還元剤で約２秒から約１０秒間処理されてよい。処理は、熱浸漬であってよく、約２００℃から約５００℃の範囲の温度で実行されうる。様々な実施形態によると、Ｈ２またはその他の還元剤の分圧は、少なくとも約１５Ｔｏｒｒ、少なくとも約２０Ｔｏｒｒ、少なくとも約３０Ｔｏｒｒ、少なくとも約４０Ｔｏｒｒ、少なくとも約５０Ｔｏｒｒ、少なくとも約６０Ｔｏｒｒ、少なくとも約７０Ｔｏｒｒ、または、少なくとも約８０Ｔｏｒｒであってよい。
【００５０】
いくつかの実装例において、還元剤浸漬は、バルク蒸着が再開された時に蒸着されるタングステンの粗さを低減する。一例において、動作３１４は、タングステン含有前駆体および還元剤の流れに基板を暴露させること（３１４ａ）、還元剤または処理剤がタングステン含有前駆体なしに流れることを可能にするために、或る期間中、タングステン含有前駆体の流れを停止または迂回させること（３１４ｂ）、処理剤の流れを停止すること、ならびに、中断されたバルク蒸着を継続するために、タングステン含有前駆体の流れを再開すること（３１４ｃ）を含んでよい。別の実施形態において、動作３１４ｂは、バルク蒸着で用いられる還元剤に加えてまたはその代わりに、異なる還元剤（例えば、ジボランまたはシラン）に基板を暴露させることを含んでもよい。
【００５１】
動作３１４ｂの処理は、基板をパルスまたは連続的な窒素（Ｎ２）ガスに暴露させることを含んでもよい。基板を窒素のパルスに暴露させると、粒子の粗さを低減するのに役立つ。窒素のパルスに基板を暴露させることについての議論が、米国特許第８，５１１，８８５号および米国特許出願第１３／６３３，７９８号に記載されており、これらは、参照により本明細書に組み込まれる。いくつかの実施形態において、動作３１４ｂの処理は、例えば約２００℃から約６００℃の間の温度で、基板をアニーリングすることを含む。基板のアニーリングは、粗さを低減し、後続の処理工程でタングステン粒子が成長するための滑らかな表面を提供しうる。いくつかの実施形態において、動作３１４ｂの処理は、フッ素を含まないＷＮ層などのバリア層を基板上に蒸着することを含む。バリア層は、約１０Åから５００Åの間の厚さであってよく、より具体的な実施形態においては、約２５Åから２００Åの厚さであってもよい。バリア層は、原子層蒸着（ＡＬＤ）によって蒸着されてよい。バリア層は、後続のタングステン粒子が蒸着するための新たな表面を提供することにより、より小さいタングステン粒子をフィーチャ内に形成しうる。
【００５２】
いくつかの実施形態において、動作３１４ｂの処理は、フッ素を含まないタングステン前駆体をチャンバ内に流すことを含む。フッ素を含まないタングステン前駆体の例は、六塩化タングステン（ＷＣｌ６）、ＭＤＮＯＷ（メチルシクロペンタジエニル−ジカルボニルニトロシル−タングステン）、および、ＥＤＮＯＷ（エチルシクロペンタジエニル−ジカルボニルニトロシル−タングステン）を含む。いくつかの実施形態において、これらの混合が処理中に実行されてよい。例えば、処理は、フッ素を含まない窒化タングステンを最初に蒸着し、次いで、フッ素を含まない窒化タングステンがフィーチャ内でフッ素を含まないタングステンに転換されるように基板をアニーリングすることを含んでよい。
【００５３】
複数回の蒸着−エッチング−蒸着スキーム
異なるサイズのフィーチャが、複数回の蒸着−エッチング−蒸着サイクルを用いてタングステンで充填されてよく、各サイクルは、同様のサイズのフィーチャのグループを充填するよう適合される。サイクルの一例を図２に関して上述した。サイクルは、前のサイクルの第２の蒸着が同時に次のサイクルの第１の蒸着になるように繰り返される。例えば、「蒸着−エッチング−蒸着−エッチング−蒸着−エッチング−蒸着」のシーケンスは、合計で３サイクルを含む。
【００５４】
フィーチャのグループは、同じまたは同様のサイズを有する１、２、３、４、５、または、６以上の異なるフィーチャを含みうる。例えば、フィーチャのグループは、１ｎｍから２ｎｍの間の開口部を各々有する３つのフィーチャを含んでよい。１つのグループが最も小さいフィーチャを含み、次のグループが次に小さいフィーチャを含み、以下同様にして、最後のグループが最大のフィーチャを含むように、ウエハ上の全フィーチャが、グループに分けられてよい。各グループは、最小のフィーチャを有するグループから最大のフィーチャを有するグループまで、各蒸着−エッチング−蒸着サイクルに適合されてよい。例えば、第１の蒸着−エッチング−蒸着サイクルでは、最小のフィーチャを含むグループが標的になり、次の蒸着−エッチング−蒸着サイクルでは、２番目に小さいフィーチャを含むグループが標的になり、以下同様に続いて、最後の蒸着−エッチング−蒸着サイクルでは、最大のフィーチャを含むグループが標的になる。
【００５５】
「標的になる」という用語は、各対応するサイクルで用いられるエッチング剤および処理条件を記述するために用いられうる。例えば、最小のフィーチャを含むグループを標的にする第１の蒸着−エッチング−蒸着サイクルは、最小のフィーチャをエッチングするよう特に適合されたエッチング処理を含みうる。これは、より短いエッチャントへの暴露時間、より低いエッチャント流量、または、エッチング動作の他の調節を含みうる。参照によって本明細書にその全体が組み込まれる米国特許出願第１３／８５１，８８５号に記載の技術が、開示された実施形態に従って任意の特定のグループのフィーチャを充填するために用いられてよい。
【００５６】
エッチングサイクル中、任意の１サイクル内の第２の蒸着が、そのサイクルで標的となるより小さいフィーチャを完全に充填するが、より大きいフィーチャがピンチオフされる前に終了する。次のサイクルにおいて、より大きいフィーチャは、対応するサイクル内の第２の蒸着中に完全に蒸着されるように標的となるが、蒸着は、さらに大きいフィーチャがピンチオフされる前に終了する。より小さいＣＤのフィーチャが、第２の蒸着中に充填されるが、この動作は、大きいＣＤのフィーチャがピンチオフされる前に終了される。次いで、別の選択的エッチングが、より大きいＣＤのフィーチャでの充填の改善のために実行され、その後、バルクタングステンの第３の蒸着が行われる。小さいＣＤはすでに充填されているので、これらのフィーチャは影響を受けない。例えば、処理は以下を含んでよい。
・蒸着１（小さいＣＤのフィーチャを標的とする）
・選択的エッチング
・短い蒸着２（大きいＣＤのフィーチャを開いたまま、小さいＣＤのフィーチャの充填を完了するため）
・選択的エッチング（大きいＣＤのフィーチャにおける非共形エッチング、小さいＣＤのフィーチャは充填されたままで影響を受けない）
・蒸着３（大きいＣＤのフィーチャの充填）
【００５７】
複数回の蒸着−エッチング−蒸着サイクルを実行することにより、比較的小さいフィーチャが最初に充填され、最大のフィーチャが最後に充填される。このスキームでは、エッチング動作が後続の処理サイクルで実行されるが、比較的小さいフィーチャは、それぞれの蒸着−エッチング−蒸着サイクルによってすでに完全に充填されているので影響を受けない。したがって、基板上のすべてのフィーチャが、サイズにかかわらず、最終的には、ボイドフリーで高品質のタングステン薄膜で充填される。
【００５８】
図４は、開示された実施形態の方法を実行するための動作の例を示す処理フローチャートである。動作４０１で、タングステンが最小フィーチャの第１のグループを標的にすることによって蒸着される。最小フィーチャの第１のグループが標的になっているが、他のフィーチャ内にもタングステンが蒸着されうることを理解されたい。蒸着の条件および方法は、図２に関して動作２１１で上述したものの内のいずれであってもよい。例えば、基板は、化学蒸着によってタングステンを蒸着するために、ＷＦ６およびＨ２に暴露されてよい。いくつかの実施形態では、タングステン核形成層が蒸着され、次いで、タングステンの第１のバルク層が蒸着される。
【００５９】
動作４０３で、フィーチャ内に蒸着された第１のバルクタングステンが部分的にエッチングされる。エッチング条件は、最小フィーチャのグループ内のフィーチャの具体的なサイズに合わせて調整されうる。例えば、約１ｎｍから約２ｎｍの間の開口部を有するフィーチャが第１のグループの標的になっている場合、エッチング条件は、これらのフィーチャの上部のタングステンが次の蒸着に向けてフィーチャを開くのにちょうど十分なだけエッチングされるように選択される。一般に、エッチング条件は、図２の動作２１３に関して上述したものの内のいずれであってもよい。エッチング処理についても、以下で詳述する。
【００６０】
動作４０５で、タングステンがフィーチャ内に蒸着される。蒸着の条件および技術は、図２に関して動作２１３で上述したものの内のいずれであってもよい。この動作中、タングステンは、標的となったすなわち選択されたグループのフィーチャを完全に充填するが、次に最小のサイズのフィーチャを有する第２すなわち次の標的グループのフィーチャには部分的に蒸着を行う。蒸着速度、温度、および、タングステン含有前駆体の圧力などの蒸着条件は、反応速度が比較的小さいフィーチャへのタングステンの蒸着に依存するように速度制限されてよい。上述のように、基板の所与の面積に含まれる比較的小さいフィーチャのより大きい表面積の方が、基板の同じサイズの面積に含まれる比較的大きいフィーチャの表面積よりも、蒸着されるタングステンが多くなるので、速度制限レジームは、多くの小さいフィーチャが存在する基板に対するパターン負荷効果の低減に役立つ。動作４０５は、次の標的グループのフィーチャにおけるピンチオフの前に終了されてよい。
【００６１】
動作４０７で、蒸着されたタングステンは、第２の標的グループのフィーチャ内のタングステンを部分的にエッチングするよう適合された条件を用いて、部分的にエッチングされる。各エッチングは、フィーチャの各グループをエッチングするよう特に適合されるので、動作４０７中のエッチング剤および条件は、動作４０３のとは異なりうる。特定の実装例において、大きいＣＤのフィーチャにおけるディープエッチングを防ぐために、より非共形の（または、フィーチャによっては、より非共形でない）エッチングが用いられる。例えば、動作４０７は、温度が動作４０３中の温度よりも低くなるように実行されてよい。いくつかの実施形態において、動作４０７は、温度が動作４０３中の温度よりも高くなるように実行されてもよい。
【００６２】
非共形エッチングの態様が、参照によって本明細書に組み込まれる米国特許第８，４３５，８９４号に記載されており、ビアが、タングステンで部分的に充填され、次いで、フィーチャ内深くよりも開口部付近で多くのタングステンをエッチングするようにタングステンのフッ素ベースエッチングが実行される。これに続いて、フィーチャを充填するためにタングステン蒸着が行われてよい。（米国特許第８，４３５，８９４号における非共形エッチングは、フィーチャの特定の場所で他の場所よりも多くの材料が除去されるという事実により、「選択的除去」とも呼ばれることに注意されたい。そこで記載された選択的除去は、或る材料を別の材料よりも多くエッチングする選択的エッチングとは区別される）。開示された実施形態の文脈での非共形エッチングは、優先的エッチング（ｐｒｅｆｅｒｅｎｔｉａｌ  ｅｔｃｈ）または低ステップカバレッジエッチング（ｌｏｗ−ｓｔｅｐ  ｃｏｖｅｒａｇｅ  ｅｔｃｈ）を指す。優先的（または、低ステップカバレッジ）エッチングを実現するために、エッチング処理条件が注意深く設計される。適切なエッチング温度、エッチャント流量、および、エッチング圧力の組み合わせが、所望の共形性を達成するのに役立ちうる。エッチング共形性がリエントラント型の構造の各タイプに対して適切に調整されないと、蒸着−エッチング−蒸着シーケンス後でも不十分な充填につながりうる。
【００６３】
ステップカバレッジは、（反応に利用可能な反応種）／（反応速度）に比例する。基本のエッチャントがフッ素原子である本明細書に記載のフィーチャエッチングのいくつかの実装例について、これは以下のように単純化できる。
Ｗステップカバレッジ∝（Ｆ原子濃度）／（エッチング速度）
【００６４】
したがって、特定のタングステンエッチングステップカバレッジ（もしくは、所望のエッチング共形性またはエッチング非共形性）を達成するには、ＮＦ３流量（または、その他のＦ含有エッチャント流量）およびエッチング温度が、フッ素原子濃度およびエッチング速度に直接影響するので、重要なパラメータになる。エッチング圧力および搬送ガス流量のような他の変数も、重要である。
【００６５】
より高温では、流入するフッ素原子が、フィーチャ入り口で容易に反応してエッチングし、より非共形のエッチングにつながる。より低温では、流入するフッ素原子が、フィーチャ内深くに拡散してエッチングしうるため、より共形のエッチングにつながる。エッチャント流量が高いと、生成されるフッ素原子が多くなり、より多くのフッ素原子がフィーチャ内深くに拡散してエッチングし、より共形のエッチングにつながる。エッチャント流量が低いと、生成されるフッ素原子が少なくなり、フィーチャ入り口で反応してエッチングする傾向があり、より非共形のエッチングにつながる。圧力が高いと、フッ素ラジカルの再結合が多くなり、フッ素分子が形成される。フッ素分子は、フッ素ラジカルよりも低い付着係数を有するため、タングステンをエッチングする前により容易にフィーチャ内に拡散し、より共形のエッチングにつながる。
【００６６】
図５は、異なるプロファイルを有するフィーチャ５０１および５０２における部分的な蒸着およびエッチングを示す概略断面図である。フィーチャ５０１は、フィーチャの中間に狭窄部５５１を備えており、フィーチャ５０２は、フィーチャ開口部付近にオーバーハング５１５を備える。標準的なＣＶＣ−Ｗでは、それぞれ狭窄部５５１およびオーバーハング５１５によるピンチオフからフィーチャ内にボイドを引き起こす。フィーチャ５０１のエッチングは、より低い温度および／またはより多くのエッチャント種（この例では、フッ素ラジカル（Ｆ＊））での、より共形のエッチングであり、エッチャント種がフィーチャ内にさらに拡散することを可能にする。フィーチャ５０２のエッチングは、より高い温度および／またはより低いエッチャント濃度での、より非共形のエッチングである。
【００６７】
図６は、異なるＮＦ３流量についてエッチング温度の関数としてエッチング速度を示したグラフである。エッチングの共形性は、高ＮＦ３流量での低エッチング速度の処理を考案することによって増大されうる。一例において、「高い選択性かつ高い共形性のエッチング」と示した領域は、エッチングが（ＴｉまたはＴｉＮよりもＷに対して）選択的であると共にフィーチャ全体にわたって高度に共形性になる処理条件を示す。試験された最も低いエッチング温度および最も高いＮＦ３流量は、それぞれ、２５℃および１００ｓｃｃｍであるが、反応速度制限レジームを達成するために、エッチング温度を低下させると共にＮＦ３流量を増大させる（Ｆ原子ラジカルを増やす）ことにより、さらに高い共形性を達成できる。逆に、エッチングの非共形性は、高エッチング速度が低ＮＦ３流量（より少ないＦ原子ラジカル）で達成される物質移行制限レジームで動作することによって高くすることができる。例えば、「中程度の選択性かつ高い非共形性のエッチング」と示された領域を参照されたい。
【００６８】
いくつかの実装例において、共形エッチングは、以下の処理条件の内の１または複数を含んでよい。約２５℃未満の温度、約５０ｓｃｃｍより高いエッチャント流量、および、約０．５Ｔｏｒｒより高い圧力。いくつかの実装例において、非共形エッチングは、以下の処理条件の内の１つを含んでよい。約２５℃より高い温度、約５０ｓｃｃｍより低いエッチャント流量、および、約２Ｔｏｒｒより高い圧力。所望のレベルのステップカバレッジ（例えば、６０％のステップカバレッジ）の実現は、これらの処理条件の内の１または複数を調整して、処理の共形性を増減させることを含みうる。
【００６９】
図４に戻ると、動作４０９では、第２のグループのフィーチャが完全に充填され、さらに大きいフィーチャサイズを有する第３のグループのフィーチャが部分的に充填されるように、タングステンがフィーチャに蒸着される。蒸着速度、温度、および、タングステン含有前駆体の圧力などの蒸着条件は、上述のように速度制限されてよい。動作４０９は、次のグループすなわち第３のグループのフィーチャ内でピンチオフが起きる前に終了される。動作４１１で、第３のグループをエッチングするよう調整されたエッチング剤を用いて、タングステンがエッチングされる。より小さいフィーチャはすでに完全に充填されているため、エッチング剤は、第１または第２のグループのフィーチャには影響しないことに注意されたい。エッチング剤は、フィーチャの表面上または上部付近のいくらかのタングステンをエッチングしうるが、より小さいフィーチャ内にボイドを作るほどではなく、後続のタングステン蒸着でも、ボイドフリーの滑らかなタングステン充填を実現するように、これらの表面への蒸着を再開することが可能でありうる。これらの蒸着−エッチング−蒸着サイクルは、各グループのフィーチャが、最小のフィーチャを含むグループから最大のフィーチャを含むグループまで順番に充填されるように繰り返されてよい。
【００７０】
図４に示したように、動作４１３で、最終的に、タングステンが、２番目に大きいフィーチャのグループに蒸着され、完全にそれらのフィーチャを充填するが、最大のフィーチャのグループには部分的にタングステンを充填する。動作４１５で、タングステンは、２番目に大きいフィーチャのグループのタングステンをエッチングするよう適合された条件でエッチングされる。最後に、動作４１７で、残りの最大のフィーチャがタングステンで充填される。
【００７１】
図７および図８は、複数回蒸着−エッチング−蒸着シーケンスの２サイクルを受けた単一の基板上の小さいＣＤのフィーチャ（図７）および大きいＣＤのフィーチャ（図８）の例を示す。図に示すように、図７の７０２および図８の８０１は、図４の動作４０１に対応する。タングステンが小さいＣＤのフィーチャおよび大きいフィーチャに蒸着されており、両方とも、フィーチャの表面に共形の成長を示している。図４の動作４０３において、蒸着されたタングステンは、図７の７０３で小さいフィーチャをエッチングするよう適合されたエッチング剤を用いてエッチングされ、同時に、図８の８０３で大きいフィーチャ内に蒸着されたタングステンもエッチングされる。エッチャント種は、８０３の大きいフィーチャ内に入って、そのフィーチャの側壁を、７０３の小さいフィーチャよりも実質的に多くエッチングしうることに注意されたい。図４の動作４０５で、タングステンがフィーチャ内に蒸着され、７０５に示すように最小のフィーチャを充填する。同時に、８０５に示すように、大きいフィーチャにもタングステンが蒸着されるが、その蒸着は、より大きいフィーチャがピンチオフされる前に終了されることに注意されたい。図４の動作４０７で、より大きいフィーチャは、８０７で示すように、より大きいフィーチャに適合されたエッチング剤でエッチングされる。エッチング剤が含まれているが、エッチャントは、７０７で、より小さいフィーチャ内の充填済みのタングステンには影響しないため、より小さいフィーチャ内でギャップまたはボイドが生じる懸念はほとんどない。図４の動作４０９で、タングステンが蒸着され、８０９に示すように、より大きいフィーチャを充填する。同時に、より小さいフィーチャは、７０９に示すように影響を受けず、さらなるタングステンが、基板の表面上に蒸着されるだけである。図７および図８に示した例では、複数回の蒸着−エッチング−蒸着サイクルの可能な一例を示すために、２つのフィーチャサイズだけが図示されている。基板は、２０以上のフィーチャサイズなど、多くのサイズを有するフィーチャを有しうること、エッチング剤は、サイズで分類されたグループ内のフィーチャに適合されうること、そして、グループは、１つのフィーチャサイズ、または、２つのフィーチャサイズ、または、より多くのフィーチャサイズ（５つのフィーチャサイズなど）を１つのグループ内に含みうることを理解されたい。例えば、より大きいフィーチャを有するグループ内の大きいフィーチャの最大ＣＤが、より小さいフィーチャを有するグループ内の小さいフィーチャの最大ＣＤの１．５倍、２倍、５倍、１０倍、１０倍超のサイズを有してよい。
【００７２】
核形成層蒸着
いくつかの実装例において、本明細書に記載の方法は、バルク層の蒸着の前にタングステン核形成層の蒸着を含む。核形成層は、通例、薄い共形層であり、後にバルクタングステン含有材料をその上に蒸着するのを容易にする。様々な実装例によると、核形成層は、フィーチャの任意の充填の前、および／またはフィーチャの充填中の後の時点に蒸着されてよい。例えば、いくつかの実装例において、核形成層は、フィーチャ内のタングステンのエッチング後に蒸着されてよい。
【００７３】
特定の実装例において、核形成層は、パルス核形成層（ＰＮＬ）技術を用いて蒸着される。ＰＮＬ技術では、還元剤、任意選択的なパージガス、および、タングステン含有前駆体のパルスが、順次、チャンバ内に注入され、そこからパージされる。処理は、所望の厚さが達成されるまで、循環的に繰り返される。ＰＮＬは、概して、原子層蒸着（ＡＬＤ）技術など、半導体基板上での反応のために順次反応物質を追加する任意の循環処理を具体化する。タングステン核形成層を蒸着するためのＰＮＬ技術については、米国特許第６，６３５，９６５；７，００５，３７２；７，１４１，４９４；７，５８９，０１７；７，７７２，１１４；７，９５５，９７２；８，０５８，１７０；および８，６２３，７３３に記載されており、これらの特許はすべて、参照により全体が本明細書に組み込まれる。核形成層の厚さは、核形成層蒸着方法と、バルク蒸着の所望の質に依存しうる。一般に、核形成層の厚さは、質の高い均一なバルク蒸着を支援するのに十分である。厚さの例は、約１０Å〜１００Åの範囲でありうる。
【００７４】
ＰＮＬの例が上で挙げられているが、本明細書に記載の方法は、特定のタングステン核形成層蒸着方法に限定されず、ＰＮＬ、ＡＬＤ、ＣＶＤ、および、物理蒸着（ＰＶＤ）を含む任意の方法によって形成されたタングステン核形成層上にバルクタングステン膜を蒸着することを含む。さらに、特定の実装例において、バルクタングステンは、核形成層を利用することなしに、フィーチャ内に直接蒸着されてもよい。例えば、いくつかの実装例において、フィーチャ表面および／または蒸着済みの下層が、バルクタングステン蒸着を支援する。いくつかの実装例において、核形成層を利用しないバルクタングステン蒸着処理が実行されてもよい。例えば、２０１２年７月２７日出願の米国特許出願第１３／５６０，６８８号に、核形成層を用いないタングステンバルク層の蒸着が記載されており、その出願は、参照により本明細書に組み込まれる。
【００７５】
様々な実装例において、タングステン核形成層の蒸着は、六フッ化タングステン（ＷＦ６）、六塩化タングステン（ＷＣｌ６）、および、タングステンヘキサカルボニル（Ｗ（ＣＯ）６）など、タングステン含有前駆体への暴露を含んでよい。特定の実装例において、タングステン含有前駆体は、ＷＦ６などのハロゲン含有化合物である。有機金属前駆体、ならびに、ＭＤＮＯＷ（メチルシクロペンタジエニル−ジカルボニルニトロシル−タングステン）およびＥＤＮＯＷ（エチルシクロペンタジエニル−ジカルボニルニトロシル−タングステン）など、フッ素を含まない前駆体が用いられてもよい。
【００７６】
還元剤の例は、ジボラン（Ｂ２Ｈ６）およびその他のジボランなど、ホウ素含有還元剤、シラン（ＳｉＨ４）およびその他のシランなど、シリコン含有還元剤、ヒドラジン、ならびに、ゲルマンを含みうる。いくつかの実装例において、タングステン含有前駆体のパルスが、１または複数の還元剤のパルスと交互に供給されてよく（例えば、Ｓ／Ｗ／Ｓ／Ｗ／Ｂ／Ｗなど）、ここで、Ｗはタングステン含有前駆体を示し、Ｓはシリコン含有前駆体を示し、Ｂはホウ素含有前駆体を示す。いくつかの実装例において、別個の還元剤が用いられなくてもよく、例えば、タングステン含有前駆体が、熱分解またはプラズマ支援分解を受けてもよい。
【００７７】
様々な実施形態によると、水素が、バックグラウンドで流されても流されなくてもよい。さらに、いくつかの実装例において、タングステン核形成層の蒸着に続いて、タングステンバルク蒸着の前に、１または複数の処理動作が実行されてもよい。抵抗を下げるために蒸着済みのタングステン核形成層を処理することが、例えば、米国特許第７，７７２，１１４；８，０５８，１７０；および８，６２３，７３３に記載されており、それらの特許は、参照により本明細書に組み込まれる。
【００７８】
バルク蒸着
多くの実装例において、タングステンバルク蒸着は、還元剤およびタングステン含有前駆体が蒸着チャンバ内に流されてフィーチャ内にバルク充填層を蒸着するＣＶＤ処理によって実行されうる。不活性の搬送ガスが、反応物質流（予混合されていても予混合されていなくてもよい）の内の１または複数を供給するために用いられてよい。ＰＮＬまたはＡＬＤ処理と異なり、この動作は、一般に、所望の量が蒸着されるまで、連続的に反応物質を流すことを含む。特定の実装例において、ＣＶＤ動作は、複数の段階で実行されてよく、反応物質が連続的かつ同時に流れる複数の期間が、１または複数の反応物質の流れが迂回される期間で隔てられる。
【００７９】
ＷＦ６、ＷＣｌ６、および、Ｗ（ＣＯ）６を含むがこれらに限定されない様々なタングステン含有ガスが、タングステン含有前駆体として用いられてよい。特定の実装例において、タングステン含有前駆体は、ＷＦ６などのハロゲン含有化合物である。特定の実装例において、還元剤は水素ガスであるが、シラン（ＳｉＨ４）、ジシラン（Ｓｉ２Ｈ６）、ヒドラジン（Ｎ２Ｈ４）、ジボラン（Ｂ２Ｈ６）、および、ゲルマン（ＧｅＨ４）など、他の還元剤が用いられてもよい。多くの実装例において、水素ガスが、ＣＶＤ処理で還元剤として用いられる。いくつかの他の実装例において、分解してバルクタングステン層を形成しうるタングステン前駆体が用いられてもよい。バルク蒸着は、ＡＬＤ処理など、他のタイプの処理を用いても起こりうる。
【００８０】
温度の例は、約２００℃から約５００℃までの範囲であってよい。様々な実装例によると、本明細書のＣＶＤ−Ｗ（タングステン化学蒸着）動作はいずれも、低温のＣＶＤ−Ｗ充填（例えば、２５０℃〜３５０℃または３００℃）を利用しうる。
【００８１】
蒸着は、様々な実装例によると、特定のフィーチャプロファイルが達成される、および／または、特定の量のタングステンが蒸着されるまで進みうる。いくつかの実装例において、蒸着時間およびその他の関連パラメータは、モデリングおよび／またはトライアンドエラーによって決定されてよい。例えば、タングステンがピンチオフまでフィーチャ内に共形に蒸着されうるインサイドアウト充填処理（ｉｎｓｉｄｅ  ｏｕｔ  ｆｉｌｌ  ｐｒｏｃｅｓｓ）の最初の蒸着については、フィーチャの寸法に基づいて、ピンチオフに至るタングステン厚さおよび対応する蒸着時間を決定することが容易でありうる。いくつかの実装例において、蒸着動作の終点検出のためのその場測定を実行するために、様々なセンサを処理チャンバに備えてもよい。その場測定の例は、蒸着済み薄膜の厚さを決定するための光学顕微鏡法および蛍光Ｘ線分析法（ＸＲＦ）を含む。
【００８２】
本明細書に記載のタングステン薄膜は、用いられる特定の前駆体および処理によっては、窒素、炭素、酸素、ホウ素、リン、硫黄、シリコン、ゲルマニウムなど、いくらかの量の他の化合物、ドーパント、および／または、不純物を含みうることを理解されたい。薄膜中のタングステン含有量は、約２０％から約１００％の範囲の（原子）タグステンでありうる。多くの実装例において、薄膜は、タングステンリッチであり、少なくとも約５０％の（原子）タングステン、もしくは、少なくとも約６０％、７５％、９０％、または、９９％の（原子）タングステンを有する。いくつかの実装例において、薄膜は、金属または元素タングステン（Ｗ）と、他のタングステン含有化合物（炭化タングステン（ＷＣ）、窒化タングステン（ＷＮ）など）との混合物であってよい。
【００８３】
これらの材料のＣＶＤおよびＡＬＤは、任意の適切な前駆体の利用を含みうる。例えば、窒化タングステンのＣＶＤおよびＡＬＤ蒸着は、以下で詳述するように、ハロゲン含有化合物、ハロゲン非含有タングステン含有化合物、および、窒素含有化合物の利用を含みうる。チタン含有層のＣＶＤおよびＡＬＤ蒸着は、テトラキス（ジメチルアミノ）チタン（ＴＤＭＡＴ）および塩化チタン（ＴｉＣｌ４）などのチタン含有前駆体と、適切であれば１または複数の反応物質とを利用することを含みうる。タンタル含有層のＣＶＤおよびＡＬＤ蒸着は、ペンタキス−ジメチルアミノタンタル（ＰＤＭＡＴ）およびＴａＦ５などの前駆体と、適切であれば１または複数の共反応物質とを利用することを含みうる。コバルト含有層のＣＶＤおよびＡＬＤ蒸着は、トリス（２，２，６，６−テトラメチル−３，５−ヘプタンジオナト）コバルト、ビス（シクロペンタジエニル）コバルト、および、ジコバルトヘキサカルボニルブチルアセチレンなどの前駆体と、１または複数の共反応物質とを利用することを含みうる。ニッケル含有層のＣＶＤおよびＡＬＤ蒸着は、シクロペンタジエニルアリルニッケル（ＣｐＡｌｌｙｌＮｉ）およびＭｅＣｐ２Ｎｉなどの前駆体を用いることを含みうる。共反応物質の例は、Ｎ２、ＮＨ３、Ｎ２Ｈ４、Ｎ２Ｈ６、ＳｉＨ４、Ｓｉ３Ｈ６、Ｂ２Ｈ６、Ｈ２、および、ＡｌＣｌ３を含みうる。
【００８４】
タングステンエッチング
タングステンのエッチングは、タングステンと反応しうる１または複数のエッチャント種にタングステンを暴露させることによって実行されうる。エッチャント種の例は、ハロゲン種およびハロゲン含有種を含む。タングステン含有材料の除去に利用できる初期エッチャント剤の例は、三フッ化窒素（ＮＦ３）、テトラフルオロメタン（ＣＦ４）、テトラフルオロエチレン（Ｃ２Ｆ４）、ヘキサフルオロエタン（Ｃ２Ｆ６）、オクタフルオロプロパン（Ｃ３Ｆ８）、トリフルオロメタン（ＣＨＦ３）、クロロトリフルオロメタン（ＣＦ３Ｃｌ）、六フッ化硫黄（ＳＦ６）、および、分子フッ素（Ｆ２）を含む。いくつかの実装例において、化学種は、活性化され、ラジカルおよび／またはイオンを含みうる。例えば、初期エッチャント剤は、遠隔プラズマ発生器を通して流されてよい、および／または、その場プラズマに曝されてよい。いくつかの実装例において、タングステンは、非プラズマエッチャント蒸気に暴露されてもよい。
【００８５】
上記の例に加えて、任意の周知のエッチャント剤が、タングステン非含有薄膜およびタングステン含有薄膜のエッチングに用いられてよい。例えば、フッ素含有化合物（ＮＦ３など）が、チタン含有化合物（ＴｉＮおよびＴｉＣなど）に利用されてもよい。いくつかの実装例において、例えば、ＴｉＡｌ、ＴｉＡｌＮ、ニッケル含有化合物、および、コバルト含有化合物をエッチングするために。塩素含有化合物（Ｃｌ２およびＢＣｌ３など）が利用されてもよい。さらに、以下では、エッチングについては主に、プラズマおよび／または非プラズマ気相エッチングに言及するが、いくつかの実装例において、方法は、ウェットエッチング技術と共に実施されてもよい。
【００８６】
いくつかの実装例において、遠隔で生成されたプラズマが用いられてよい。初期エッチャント剤、および、特定の実装例における不活性ガス（アルゴン、ヘリウムなど）は、任意の適切な遠隔プラズマ発生器に供給されうる。例えば、いずれもマサチューセッツ州アンドーバーのＭＫＳ  Ｉｎｓｔｒｕｍｅｎｔｓ社から入手できるＡＳＴＲＯＮ（登録商標）ｉ  Ｔｙｐｅ  ＡＸ７６７０、ＡＳＴＲＯＮ（登録商標）ｅ  Ｔｙｐｅ  ＡＸ７６８０、ＡＳＴＲＯＮ（登録商標）ｅｘ  Ｔｙｐｅ  ＡＸ７６８５、ＡＳＴＲＯＮ（登録商標）ｈｆ−ｓ  Ｔｙｐｅ  ＡＸ７６４５など、遠隔プラズマユニットが用いられてよい。遠隔プラズマユニットは、通例、供給されたエッチャントを用いて弱電離プラズマを生成する自立型装置である。いくつかの実装例では、高電力高周波（ＲＦ）発生器が、プラズマ内の電子にエネルギを供給する。次いで、このエネルギは、中性のエッチャント分子に伝達されて、約２０００Ｋの温度を引き起こし、これらの分子を熱解離させる。遠隔プラズマユニットは、その高ＲＦエネルギおよび流路形状により、このエネルギのほとんどをエッチャントに吸収させるので、入ってくるエッチャント分子の６０％超を解離させうる。
【００８７】
いくつかの実装例において、エッチングが実行されるチャンバに供給される遠隔プラズマユニットからの活性種は、ラジカルであり、実質的にイオン種を含まない。当業者であれば、エッチングに寄与しないいくらかの少数のイオン種が存在しうることがわかる。この量は、検出できないほど少ない量でありうる。いくつかの実装例において、チャンバに供給される遠隔プラズマユニットからの活性種は、ラジカル種に加えて、実質的な数のイオン種を含んでもよい。
【００８８】
いくつかの実装例において、エッチング動作は、遠隔で生成されたプラズマに加えてまたはその代わりに、タングステンが直流プラズマに暴露されるように、基板を収容するチャンバ内でその場生成されたプラズマを用いてもよい。いくつかの実装例において、チャンバの２つの電極間でプラズマを生成するために、高周波（ＲＦ）プラズマ発生器が用いられてよい。電極の例は、例えば、シャワーヘッドおよびペデスタルを含む。一例では、約１ＭＨｚから１００ＭＨｚの間の周波数で約０Ｗから１０，０００Ｗの間の電力を供給できる高周波（ＨＦ）発生器が利用されてよい。より具体的な実装例では、ＨＦ発生器は、約１３．５６ＭＨｚで約０Ｗから５，０００Ｗの間の電力を供給してよい。いくつかの実装例において、約１００ｋＨｚから２ＭＨｚの間または約１００ｋＨｚから１ＭＨｚの間（例えば、４００ｋＨｚ）の周波数で約０から１０，０００Ｗの間の電力を供給できる低周波（ＬＦ）発生器が用いられてもよい。
【００８９】
プラズマ発生器は、容量結合プラズマ（ＣＣＰ）発生器、誘導結合プラズマ（ＩＣＰ）発生器、トランス結合プラズマ（ＴＣＰ）発生器、電子サイクロトロン共鳴（ＥＣＲ）発生器、または、ヘリコンプラズマ発生器であってよい。ＲＦ源に加えて、マイクロ波源が用いられてもよい。
【００９０】
様々な実装例によると、エッチング動作の一部または全部が、蒸着および／または処理動作など他の動作が実行されるのと同じチャンバで実行されてもよいし、専用のエッチングチャンバで実行されてもよい。専用のエッチングチャンバが用いられる場合、そのチャンバは、１または複数の他の処理チャンバと同じ真空環境に結合されてもよいし、別個の真空環境の一部であってもよい。例えば、カリフォルニア州フレモントのＬａｍ  Ｒｅｓｅａｒｃｈ社製のＫｉｙｏ（登録商標）導体エッチングモジュールなどのＴＣＰエッチングモジュールが、いくつかの実装例で用いられてよい。かかるモジュールと共に利用されうるエッチャントの例は、ＮＦ３、ＣＦ４、ＳＦ６、ＣＨ３Ｆ、ＣＨ２Ｆ２、および、ＣＦ４を含む。動作圧の例は、約３０ｍＴｏｒｒから約１００ｍＴｏｒｒの範囲でありうる。温度の例は、約３０℃から約１２０℃の範囲でありうる。
【００９１】
様々な実装例において、蒸着されたタングステンの特定の特徴が除去されるまで、または、特定のプロファイルが達成されるまで、エッチングが実行される。例えば、エッチングは、ピンチオフされたタングステンが除去されるまで、または、シームが除去されるまで進行しうる。いくつかの実装例において、特定のエッチングプロセスパラメータに対するエッチング終点は、特定のフィーチャ形状ならびにエッチングされる蒸着済みタングステンのプロファイルおよび量についてモデリングおよび／またはトライアンドエラーを行うことによって決定されてよい。いくつかの実装例において、除去の程度を特定するためのその場測定を実行するために、様々なセンサを処理チャンバに備えてもよい。その場測定の例は、薄膜の厚さを決定するための光学顕微鏡法およびＸＲＦを含む。さらに、エッチング中に生成されたフッ化タングステン（ＷＦｘ）またはその他の副生成物の量を検出するために、赤外線（ＩＲ）分光法が用いられてもよい。いくつかの実装例において、下層が、エッチング停止層として用いられてもよい。エッチングを監視するために、発光分光法（ＯＥＳ）が用いられてもよい。
【００９２】
また、様々な実装例によると、エッチング動作の共形性は調節可能である。共形エッチングは、フィーチャにわたって均一に材料が除去されるエッチングである。エッチングの共形性を調節する方法について、以下で説明する。いくつかの実装例において、エッチング共形性の調節は、物質移行制限レジームで動作させること、または、動作させないことを含みうる。かかるレジームにおいて、フィーチャ内での除去速度は、フィーチャ内に拡散する様々なエッチング剤成分（例えば、初期エッチャント剤、活性化エッチング種、および、再結合エッチング種）の量および／または相対組成によって制限される。特定の例において、エッチング速度は、フィーチャ内の異なる位置における様々なエッチャント成分の濃度に依存する。「エッチング」および「除去」という用語は、本書では交換可能に用いられることに注意されたい。
【００９３】
いくつかの実装例において、凹部エッチングが、１、２、または、３以上のエッチング動作で実行されてよい。例えば、第１の動作で、フィールド領域のタングステンを除去するための高速の処理が実行され、その後に、エッチングを行って凹部の深さを制御するためのより微調整された処理が実行される。一例において、より高速の処理は、より高い温度、より高いエッチャント流量、および、より高いプラズマ出力（プラズマエッチングの場合）を用いて実行されうる。エッチング速度の例は、より高速のエッチングについては、約１０Å／秒から約５０Å／秒の間であってよい。より遅く、より制御された処理は、より低いエッチャント流量およびより低いプラズマ出力（プラズマエッチングの場合）を用いて実行されうる。下層に関する所望のエッチング選択性に応じて、温度は、より速いエッチング中よりも、制御されたエッチング中に低くてもよいし低くなくてもよい。エッチング速度の例は、制御されたエッチングについては、約３Å／秒から約２０Å／秒の間、または、約３Å／秒から約１０Å／秒の間であってよい。
【００９４】
装置
この新規の方法を実施するために、任意の適切なチャンバが用いられてよい。蒸着装置の例としては、例えば、カリフォルニア州フレモントのＬａｍ  Ｒｅｓｅａｒｃｈ社製のＡＬＴＵＳおよびＡＬＴＵＳ  Ｍａｘ、もしくは、様々な他の市販の処理システムのいずれかなど、様々なシステムが挙げられる。
【００９５】
図９は、特定の実施形態に従って、半導体基板を処理するための装置９００を示す概略図である。装置９００は、ペデスタル９２０と、シャワーヘッド９１４と、その場プラズマ発生器９１６とを備えたチャンバ９１８を備える。装置９００は、さらに、入力を受信するおよび／または様々な装置への制御信号を供給するためのシステムコントローラ９２２を備える。
【００９６】
エッチャントと、特定の実施形態における不活性ガス（アルゴン、ヘリウムなど）が、貯蔵タンクであってよい供給源９０２から遠隔プラズマ発生器９０６に供給される。エッチャントをチャンバ９１８に導入する前に活性化するために、任意の適切な遠隔プラズマ発生器が用いられてよい。例えば、いずれもマサチューセッツ州アンドーバーのＭＫＳ  Ｉｎｓｔｒｕｍｅｎｔｓ社から入手できるＡＳＴＲＯＮ（登録商標）ｉ  Ｔｙｐｅ  ＡＸ７６７０、ＡＳＴＲＯＮ（登録商標）ｅ  Ｔｙｐｅ  ＡＸ７６８０、ＡＳＴＲＯＮ（登録商標）ｅｘ  Ｔｙｐｅ  ＡＸ７６８５、ＡＳＴＲＯＮ（登録商標）ｈｆ−ｓ  Ｔｙｐｅ  ＡＸ７６４５など、遠隔プラズマ洗浄（ＲＰＣ）ユニットが用いられてよい。ＲＰＣユニットは、通例、供給されたエッチャントを用いて弱電離プラズマを生成する自立型装置である。ＲＰＣユニットに組み込まれた高電力ＲＦ発生器が、プラズマ内の電子にエネルギを供給する。次いで、このエネルギは、中性のエッチャント分子に伝達されて、約２０００Ｋの温度を引き起こし、これらの分子を熱解離させる。ＲＰＣユニットは、その高ＲＦエネルギおよび流路形状により、このエネルギのほとんどをエッチャントに吸収させるので、入ってくるエッチャント分子の６０％超を解離させうる。
【００９７】
特定の実施形態において、エッチャントが、遠隔プラズマ発生器９０６から接続ライン９０８を通してチャンバ９１８に流され、混合物が、シャワーヘッド９１４を通して分配される。別の実施形態では、エッチャントが、遠隔プラズマ発生器９０６を完全に迂回する（例えば、システム９００がかかる発生器を備えない）ことによって、チャンバ９１８内に流される。あるいは、遠隔プラズマ発生器９０６は、例えば、エッチャントの活性化が必要ないために、エッチャントをチャンバ９１８に流す間、オフにされてもよい。
【００９８】
シャワーヘッド９１４またはペデスタル９２０には、通例、内部プラズマ発生器９１６が取り付けられうる。一例では、発生器９１６は、約１ＭＨｚから１００ＭＨｚの間の周波数で約０Ｗから１０，０００Ｗの間の電力を供給できる高周波（ＨＦ）発生器である。より具体的な実施形態では、ＨＦ発生器は、約１３．５６ＭＨｚで約０Ｗから５，０００Ｗの間の電力を供給してよい。ＲＦ発生器９１６は、最初のタングステン層の除去を強化するために、その場プラズマを生成しうる。特定の実施形態において、ＲＦ発生器９１６は、処理の除去動作中には利用されない。
【００９９】
チャンバ９１８は、蒸着およびエッチングの程度、濃度、圧力、温度など、様々なプロセスパラメータを検知するためのセンサ９２４を備えてよい。センサ９２４は、処理中のチャンバ条件に関する情報をシステムコントローラ９２２に提供しうる。センサ９２４の例は、マスフローコントローラ、圧力センサ、熱電対などを含む。センサ９２４は、チャンバおよび制御手段内のガスの存在を監視するための赤外線検出器または光学検出器を備えてもよい。
【０１００】
蒸着動作および選択的除去動作が、チャンバ９１８から排出される様々な揮発種を生成する。さらに、処理は、チャンバ９１８で特定の所定の圧力レベルで実行される。これらの機能の両方は、真空ポンプであってよい真空流出口９２６によって達成される。
【０１０１】
タングステン含有前駆体および処理剤は、ペデスタル９２０上の基板が様々な実施形態中に前駆体または処理剤に暴露されるように、シャワーヘッド９１４からチャンバに入りうる。
【０１０２】
特定の実施形態において、システムコントローラ９２２は、プロセスパラメータを制御するために用いられる。システムコントローラ９２２は、通例、１または複数のメモリデバイスと、１または複数のプロセッサとを備える。プロセッサは、ＣＰＵまたはコンピュータ、アナログおよび／またはデジタル入力／出力接続、ステッパモータコントローラボードなどを備えてよい。通例は、システムコントローラ９２２に関連したユーザインターフェースが存在する。ユーザインターフェースは、表示スクリーン（装置および／または処理条件のグラフィカルソフトウェアディスプレイ）と、ポインティングデバイス、キーボード、タッチスクリーン、マイクなどのユーザ入力デバイスと、を備えてよい。
【０１０３】
特定の実施形態において、システムコントローラ９２２は、基板温度、エッチャント流量、遠隔プラズマ発生器９０６の出力、チャンバ９１８内の圧力、処理還元剤流量、アニール温度、処理剤をチャンバ内に流すための第２のバルクタングステン蒸着の中断、および、その他のプロセスパラメータを制御する。コントローラのパラメータは、例えば、各動作のタイミング、チャンバ内の圧力、基板温度、エッチャント流量などの処理条件に関する。これらのパラメータは、レシピの形態でユーザに提供され、ユーザインターフェースを用いて入力されうる。処理を監視するための信号が、システムコントローラ９２２のアナログおよび／またはデジタル入力接続によって提供されてよい。処理を制御するための信号が、装置９００のアナログおよびデジタル出力接続で出力される。
【０１０４】
システムコントローラ９２２は、タイミング、ガスの混合、チャンバ圧力、チャンバ温度、および、特定の処理の他のパラメータを制御するための一連の命令など、システム制御ソフトウェアを実行する。コントローラに関連するメモリデバイスに格納された他のコンピュータプログラムが、いくつかの実施形態において用いられてもよい。あるいは、制御ロジックはコントローラにハードコードされてもよい。これらの目的で、特定用途向け集積回路、プログラム可能論理デバイス（例えば、フィールドプログラマブルゲートアレイすなわちＦＰＧＡ）などが用いられてもよい。以下では、「ソフトウェア」または「コード」が利用される場合、機能的に同等のハードコードされたロジックが代わりに利用されうる。
【０１０５】
処理手順内の処理を制御するためのコンピュータプログラムコードは、例えば、アセンブリ言語、Ｃ、Ｃ＋＋、パスカル、フォートランなど、任意の従来のコンピュータ読み取り可能なプログラミング言語で書かれうる。コンパイルされたオブジェクトコードまたはスクリプトが、プラグラム内に特定されたタスクを実行するために、プロセッサによって実行される。システムソフトウェアは、多くの異なる方法で設計または構成されうる。例えば、記載された処理を実行するために必要なチャンバ構成要素の動作を制御するために、様々なチャンバ構成要素サブルーチンまたは制御オブジェクトが書かれてよい。このためのプログラムまたはプログラムセクションの例は、処理ガス制御コード、圧力制御コード、および、プラズマ制御コードを含む。システム制御ロジックは、任意の適切な方法で構成されてよい。一般に、ロジックは、ハードウェアおよび／またはソフトウェアで設計または構成されうる。駆動回路を制御するための命令は、ハードコードされてもよいし、ソフトウェアとして提供されてもよい。命令は、「プログラミング」によって提供されうる。かかるプログラミングは、デジタル信号プロセッサ、特定用途向け集積回路、および、ハードウェアとして実装された特定のアルゴリズムを有する他のデバイス内にハードコードされたロジックなど、任意の形態のロジックを含むと理解される。また、プログラミングは、汎用プロセッサ上で実行できるソフトウェア命令またはファームウェア命令を含むと理解される。システム制御ソフトウェアは、任意の適切なコンピュータ読み取り可能プログラム言語でコードされてよい。
【０１０６】
図１０Ａは、マルチステーション装置１０００の一例を示す図である。装置１０００は、処理チャンバ１００１と、処理される基板および処理済みの基板を保持するための１または複数のカセット１００３（例えば、前開き一体型ポッド）と、を備える。チャンバ１００１は、例えば、２つのステーション、３つのステーション、４つのステーション、５つのステーション、６つのステーション、７つのステーション、８つのステーション、１０のステーション、または、任意の他の数のステーションなど、複数のステーションを有してよい。ステーションの数は、通例、処理動作の複雑さと、共有環境で実行できるこれらの動作の数とによって決定される。図１０Ａは、６つのステーション１０１１〜１０１６を備える処理チャンバ１００１を示している。１つの処理チャンバ１００３を備えたマルチステーション装置１０００の全ステーションが、同じ圧力環境に曝される。しかしながら、エッチングステーションは、専用プラズマ発生器およびペデスタル（図９に示したものなど）によって達成される指定の反応物質分配システム条件および局所プラズマ条件および加熱条件を有してもよい。
【０１０７】
処理される基板は、カセット１００３の１つからロードロック１００５を通してステーション１０１１内にロードされる。外部ロボット１００７が、基板をカセット１００３からロードロック１００５内に移すために用いられてよい。図の実施形態では、２つの別個のロードロック１００５が存在する。これらには、通例、（圧力が、処理チャンバ１００３の内部環境に対応するレベルと平衡になった後に）基板をロードロック１００５からステーション１０１１内に移動させると共に、処理チャンバ１００３から除去するためにステーション１０１６からロードロック１００５に戻すために、基板移動装置が備えられている。以下で説明するように、処理ステーション１０１１〜１０１６の間で基板を搬送すると共に処理中に基板のいくつかを支持するために、メカニズム１００９が利用される。
【０１０８】
特定の実施形態において、１または複数のステーションが、基板の加熱のために準備されてもよい。かかるステーションは、基板の上方に配置された加熱ランプ（図示せず）および／または図９に示したものと同様の基板を支持する加熱ペデスタルを有してよい。例えば、ステーション１０１１が、ロードロックから基板を受け入れて、さらなる処理の前に基板を予熱するために用いられてよい。他のステーションは、蒸着およびエッチング動作を含む高アスペクト比フィーチャの充填に用いられてよい。
【０１０９】
基板は、ステーション１０１１で加熱またはその他の処理を施された後、続いて、処理ステーション１０１２、１０１３、１０１４、１０１５、および、１０１６（連続的に配列されてもされなくてもよい）に移動される。マルチステーション装置１０００は、全ステーションが同じ圧力環境に曝されるように構成されている。それにより、基板は、ロードロックなどの移送ポートを必要とせずに、チャンバ１００１内でステーション１０１１から他のステーションに移動される。
【０１１０】
特定の実施形態において、タングステン含有材料でフィーチャを充填するために、１または複数のステーションが用いられてよい。例えば、ステーション１０１２が、最初の蒸着動作に用いられてよく、ステーション１０１３が、対応する選択的除去動作に用いられてよい。蒸着−除去サイクルが繰り返される実施形態では、ステーション１０１４が、別の蒸着動作に用いられてよく、ステーション１０１５が、別の部分除去動作に用いられてよい。セクション１０１６は、最後の充填動作に用いられてよい。具体的な処理（加熱、充填、および、除去）に対する任意の構成のステーションの指定が用いられてよいことを理解されたい。いくつかの実施形態において、１つのステーションが、タングステンの蒸着に用いられてよいが、他のステーションは、複数回蒸着−エッチング−蒸着スキームで標的となるフィーチャサイズの各グループのために構成されたエッチング動作に用いられる。いくつかの実施形態において、１つのステーションが第１のバルクタングステン層の蒸着に用いられ、別のステーションがエッチング動作に用いられ、第３のステーションが第２のバルク蒸着および処理に用いられてよく、その結果、ウエハは、第２のバルク蒸着および処理の間、１つのステーション内にある。
【０１１１】
上述のマルチステーション装置の代わりに、方法は、単一基板チャンバ、または、バッチモード（すなわち、非逐次的なモード）で単一の処理ステーション内で１または複数の基板を処理するマルチステーションチャンバで実施されてもよい。この態様では、基板は、チャンバ内にロードされ、単一の処理ステーションのペデスタル上に載置される（１つしか処理ステーションを持たない装置であっても、バッチモードで動作する複数のステーションを持つ装置であっても）。次いで、基板は加熱されてよく、蒸着動作が実行されてよい。次いで、チャンバ内の処理条件が調整され、その後、蒸着された層の選択的除去が実行される。処理は、１または複数回の蒸着−除去サイクル、そして、最後の充填動作を続けてよく、それらの動作はすべて、同じステーションで実行される。あるいは、単一ステーション装置が、この新規の方法の動作（例えば、蒸着、選択的除去、処理、最終充填）の１つのみを複数のウエハに実行するために最初に用いられてよく、その後、基板は、残りの動作の内の１または複数を実行するために、同じステーションに戻されてもよいし、（例えば、別の装置の）別のステーションに移動されてもよい。
【０１１２】
図１０Ａは、さらに、処理ツール１０００の処理条件およびハードウェア状態を制御するために用いられるシステムコントローラ１０５０の一実施形態を示す。システムコントローラ１０５０は、１または複数のメモリデバイス１０５６と、１または複数のマスストレージデバイス１０５４と、１または複数のプロセッサ１０５２と、を備えてよい。プロセッサ１０５２は、ＣＰＵまたはコンピュータ、アナログおよび／またはデジタル入力／出力接続、ステッパモータコントローラボードなどを備えてよい。
【０１１３】
いくつかの実施形態において、システムコントローラ１０５０は、処理ツール１０００の動作すべてを制御する。システムコントローラ１０５０は、マスストレージデバイス１０５４に格納され、メモリデバイス１０５６にロードされて、プロセッサ１０５２で実行されるシステム制御ソフトウェア１０５８を実行する。あるいは、制御ロジックがコントローラ１０５０にハードコードされてもよい。これらの目的で、特定用途向け集積回路、プログラム可能論理デバイス（例えば、フィールドプログラマブルゲートアレイすなわちＦＰＧＡ）などが用いられてもよい。以下では、「ソフトウェア」または「コード」が利用される場合、機能的に同等のハードコードされたロジックが代わりに利用されうる。システム制御ソフトウェア１０５８は、タイミング、ガスの混合、亜飽和ガス流の量、チャンバおよび／またはステーションの圧力、チャンバおよび／またはステーションの温度、ウエハ温度、目標電力レベル、ＲＦ電力レベル、基板ペデスタル、チャック、および／または、サセプタの位置、処理剤、フィーチャサイズの各グループのためのエッチング剤、ならびに、処理ツール１０００によって実行される特定の処理の他のパラメータを制御するための命令を備えてよい。システム制御ソフトウェア１０５８は、任意の適切な方法で構成されてよい。例えば、様々な処理ツールの処理を実行するために必要な処理ツール構成要素の動作を制御するために、様々な処理ツール構成要素サブルーチンまたは制御オブジェクトが書かれてよい。システム制御ソフトウェア１０５８は、任意の適切なコンピュータ読み取り可能プログラム言語でコードされてよい。
【０１１４】
いくつかの実施形態において、システム制御ソフトウェア１０５８は、上述の様々なパラメータを制御するための入力／出力制御（ＩＯＣ）シーケンス命令を備えてよい。システムコントローラ１０５０に関連付けられたマスストレージデバイス１０５４および／またはメモリデバイス１０５６に格納された他のコンピュータソフトウェアおよび／またはプログラムが、いくつかの実施形態において用いられてもよい。この目的のためのプログラムまたはプログラムセクションの例は、基板位置決めプログラム、プロセスガス制御プログラム、圧力制御プログラム、ヒータ制御プログラム、および、プラズマ制御プログラムを含む。
【０１１５】
基板位置決めプログラムは、基板をペデスタル１００１上にロードすると共に基板と処理ツール１０００の他の部品との間の間隔を制御するために用いられる処理ツール構成要素のためのプログラムコードを備えてよい。
【０１１６】
プロセスガス制御プログラムは、ガス組成（例えば、本明細書に記載のように、ＴＭＡ、アンモニア、および、パージガス）および流量を制御するため、ならびに、任意選択的に、処理ステーション内の圧力を安定させるために蒸着の前に１または複数の処理ステーション内にガスを流すためのコードを備えてよい。圧力制御プログラムは、例えば、処理ステーションの排気システムのスロットルバルブ、処理ステーションへのガス流量などを調節することにより、処理ステーション内の圧力を制御するためのコードを備えてよい。
【０１１７】
ヒータ制御プログラムは、基板を加熱するために用いられる加熱ユニットへの電流を制御するためのコードを備えてよい。あるいは、ヒータ制御プログラムは、基板への熱伝導ガス（ヘリウムなど）の供給を制御してもよい。
【０１１８】
プラズマ制御プログラムは、本明細書の実施形態に従って、１または複数の処理ステーション内の処理電極に印加されるＲＦ電力レベルを設定するためのコードを備えてよい。
【０１１９】
圧力制御プログラムは、本明細書の実施形態に従って、反応チャンバ内の圧力を維持するためのコードを備えてよい。
【０１２０】
いくつかの実施形態において、システムコントローラ１０５０に関連したユーザインターフェースがあってよい。ユーザインターフェースは、表示スクリーン（装置および／または処理条件のグラフィカルソフトウェアディスプレイ）と、ポインティングデバイス、キーボード、タッチスクリーン、マイクなどのユーザ入力デバイスと、を備えてよい。
【０１２１】
いくつかの実施形態において、システムコントローラ１０５０によって調整されるパラメータは、処理条件に関してよい。非限定的な例として、プロセスガスの組成および流量、温度、圧力、プラズマ条件（ＲＲＦバイアス電力レベルなど）、圧力、温度などが挙げられる。これらのパラメータは、レシピの形態でユーザに提供されてよく、ユーザインターフェースを用いて入力されうる。
【０１２２】
処理を監視するための信号が、様々な処理ツールセンサから、システムコントローラ１０５０のアナログおよび／またはデジタル入力接続によって提供されてよい。処理を制御するための信号は、処理ツール１０００のアナログおよびデジタル出力接続で出力されてよい。監視されうる処理ツールセンサの非限定的な例は、マスフローコントローラ、圧力センサ（圧力計など）、熱電対などを含む。適切にプログラムされたフィードバックアルゴリズムおよび制御アルゴリズムが、処理条件を維持するためにこれらのセンサからのデータと共に用いられてよい。
【０１２３】
システムコントローラ１０５０は、上述の蒸着処理を実施するためのプログラム命令を提供しうる。プログラム命令は、ＤＣ電力レベル、ＲＦバイアス電力レベル、圧力、温度など、様々なプロセスパラメータを制御しうる。命令は、本明細書に記載の様々な実施形態に従って薄膜スタックのその場蒸着を動作させるためにパラメータを制御しうる。
【０１２４】
システムコントローラは、通例、１または複数のメモリデバイスと、装置が開示の実施形態に従って方法を実行するように命令を実行するよう構成された１または複数のプロセッサと、を備える。開示の実施形態に従った処理動作を制御するための命令を含むマシン読み取り可能な媒体が、システムコントローラに接続されてよい。
【０１２５】
上述の装置／処理は、例えば、半導体デバイス、ディスプレイ、ＬＥＤ、光起電力パネルなどの加工または製造のために、リソグラフィパターニングツールまたは処理と共に用いられてもよい。通例、必ずしもそうとは限らないが、かかるツール／処理は、共通の製造施設で一緒に利用または実行されている。薄膜のリソグラフィパターニングは、通例、以下の工程の一部または全部を含み、各工程は、複数の可能なツールで実現される。（１）スピンオンまたはスプレーオンツールを用いて、ワークピース（すなわち、基板）上にフォトレジストを塗布する工程、（２）ホットプレートまたは炉またはＵＶ硬化ツールを用いて、フォトレジストを硬化させる工程、（３）ウエハステッパなどのツールで可視光またはＵＶまたはＸ線にフォトレジストを暴露させる工程、（４）ウェットベンチなどのツールを用いて、選択的にレジストを除去することによってパターニングするためにレジストを現像する工程、（５）ドライエッチングツールまたはプラズマ支援エッチングツールを用いて、下層の膜またはワークピースにレジストパターンを転写する工程、ならびに、（６）ＲＦプラズマまたはマイクロ波プラズマレジストストリッパなどのツールを用いて、レジストを除去する工程。
【０１２６】
図１０Ｂは、特定の実施形態に従って利用できるマルチチャンバ装置１０２０を示す概略図である。図に示すように、装置１０２０は、３つの別個のチャンバ１０２１、１０２３、および、１０２５を備える。これらのチャンバの各々は、図によると、２つのペデスタルを備える。装置は、任意の数（例えば、１、２、３、４、５、６など）のチャンバを備えてよく、各チャンバは、任意の数（例えば、１、２、３、４、５、６など）のチャンバを備えてよいことを理解されたい。各チャンバ１０２１〜１０２５は、自身の圧力環境を有しており、圧力環境は、チャンバ間で共有されない。各チャンバは、１または複数の対応する移送ポート（例えば、ロードロック）を有してよい。装置は、さらに、移送ポートと１または複数のカセット１０２９との間で基板を移動させるための共通の基板ハンドリングロボット１０２７を有してよい。
【０１２７】
上述のように、別個のチャンバは、タングステン含有材料の蒸着のため、および、後の動作でのこれらの蒸着材料の選択的除去のために利用されてよい。これら２つの動作を異なるチャンバに振り分けることは、各チャンバで同じ環境条件を維持することにより、処理速度を実質的に向上させる助けとなりうる。換言すると、チャンバは、その環境を、蒸着に用いられる条件から選択的除去に用いられる条件に変更して、さらに変更し直す必要がない（条件は、異なる前駆体、異なる処理剤、異なる温度、圧力、および、他のプロセスパラメータを含みうる）。特定の実施形態において、これらのチャンバの環境条件を変更するよりも、２以上の異なるチャンバ間で部分的に加工された半導体基板を移動させる方が高速である。
【０１２８】
結論
理解を深めるために、本実施形態について、ある程度詳しく説明したが、添付の特許請求の範囲内でいくらかの変更および変形を行ってもよいことは明らかである。本発明の処理、システム、および、装置を実施する多くの他の方法が存在することに注意されたい。したがって、本実施形態は、例示的なものであって、限定的なものではないとみなされ、実施形態は、本明細書に示した詳細に限定されない。
【図１】
2015029097.tif 000003
【図２】
2015029097.tif 000004
【図３】
2015029097.tif 000005
【図４】
2015029097.tif 000006
【図５】
2015029097.tif 000007
【図６】
2015029097.tif 000008
【図７】
2015029097.tif 000009
【図８】
2015029097.tif 000010
【図９】
2015029097.tif 000011
【図１０Ａ】
2015029097.tif 000012
【図１０Ｂ】
2015029097.tif 000013
【外国語明細書】
2015029097000001.pdf